(57)【要約】  この発明は、特定の層構造と１５ｍＪ／ｍ２未満の表面エネルギーとを備えた眼科用ガラスに関するものであ。この発明はまた、眼科用レンズの寸法研磨かつ／または打ち抜きの際のその使用に関するものである。【特許請求の範囲】
【請求項１】
以下の順序で、疎水性・疎油性があり、２０個を超える炭素原子がある少なくとも１つのフッ素含有基を有しているシラン（ａ１）あるいは過フッ化炭化水素化合物（ａ２）を備えているコーティング（ａ）、必要に応じて無機材料からなる剥離性層（ｂ）、およびそこへ施された透明な剥離性保護層（ｃ）であって、上記層構造を備えた眼科用ガラスが１５ｍＪ／ｍ２未満の表面エネルギーを有するように、２０個以下の炭素原子がある少なくとも１つのフッ素含有基を有しているシランからなる透明な剥離性保護層を備えている、眼科用ガラス。
【請求項２】
疎水性・疎油性があるコーティングは、２０個を超える炭素原子がある少なくとも１つのフッ素含有基を有しているシラン（ａ１）から形成されている、請求項１に記載の眼科用ガラス。
【請求項３】
シラン（ａ１）は、少なくとも１つの加水分解基あるいはヒドロキシル基を有しているシランに基づいている、請求項１または２に記載の眼科用ガラス。
【請求項４】
シラン（ａ１）は、１つ以上のポリフッ化基あるいは１つ以上の過フッ化基を備えている、請求項１、２または３に記載の眼科用ガラス。
【請求項５】
シラン（ａ１）は、１つ以上のポリフッ化アルキル基あるいは過フッ化アルキル基、１つ以上のポリフッ化アルケニル基あるいは過フッ化アルケニル基、および／または、１つ以上のポリフッ化ポリエーテルユニット含有基あるいは過フッ化ポリエーテルユニット含有基を備えている、請求項１から４のいずれか一項に記載の眼科用ガラス。
【請求項６】
過フッ化炭化水素化合物は、ポリテトラフルオロエチレンである、請求項１に記載の眼科用ガラス。
【請求項７】
保護層（ｃ）におけるシランは、１つ以上の部分フッ化型のフルオロアルキル基あるいはフルオロアルケニル基を備えている、請求項１から６のいずれか一項に記載の眼科用ガラス。
【請求項８】
眼科用レンズの研磨および／または打ち抜きにおける、請求項１から７のいずれか一項に規定された眼科用ガラスの使用。
【発明の詳細な説明】
【技術分野】
【０００１】
この発明は、特定の層構造と１５ｍＪ／ｍ２未満の表面エネルギーとを備えた眼科用ガラスに関するものであり、また、眼科用レンズを研磨しかつ／または打ち抜くためのその使用に関するものである。
【背景技術】
【０００２】
当分野では、コーティングされたさまざまな眼科用ガラスが知られている。それらには通常、きわめて平滑な表面があるが、しかしながら、そのために、眼科用レンズを研磨しかつ／または打ち抜く際に軸方向ねじれのような問題が起きる。当分野では、永久的疎水性・疎油性コーティングが施され、その表面エネルギーが、より良好な研磨特性になる一時的保護層を施すことによって１５ｍＪ／ｍ２以上に調整された眼科用ガラスもまた知られている。
【発明の開示】
【発明が解決しようとする課題】
【０００３】
この発明の技術的な目的は、疎水性・疎油性コーティングが施されて、研磨・打ち抜き特性あるいは打ち抜き性能が改善された眼科用ガラスを提供することである。
【課題を解決するための手段】
【０００４】
この目的は、特許請求の範囲に記載された実施形態によって達成される。
【０００５】
具体的には、この発明によれば、以下の順序（眼科用ガラスから始まる）で、疎水性・疎油性があり、２０個を超える炭素原子がある少なくとも１つのフッ素含有基を有しているシラン（ａ１）あるいは過フッ化炭化水素化合物（ａ２）を備えているコーティング（ａ）、必要に応じて無機材料からなる剥離性層（ｂ）、およびそこへ施された透明な剥離性保護層（ｃ）であって、上記層構造を備えた眼科用ガラスが１５ｍＪ／ｍ２未満の表面エネルギーを有するように、２０個以下の炭素原子がある少なくとも１つのフッ素含有基を有しているシランからなる透明な剥離性保護層、を備えている眼科用ガラスが提供される。
【発明を実施するための最良の形態】
【０００６】
この発明の好ましい実施形態によれば、疎水性・疎油性があり、２０個を超える炭素原子がある少なくとも１つのフッ素含有基を有しているシラン（ａ１）あるいは過フッ化炭化水素化合物（ａ２）を備えているコーティング（ａ）、およびそこへ施された透明な剥離性保護層（ｃ）であって、上記層構造を備えた眼科用ガラスが１５ｍＪ／ｍ２未満の表面エネルギーを有するように、２０個以下の炭素原子がある少なくとも１つのフッ素含有基を有しているシランからなる透明な剥離性保護層、を備えている眼科用ガラスが提供される。
【０００７】
この発明による眼科用ガラスは、上記層構造が、好ましくは１４ｍＪ／ｍ２未満、特に好ましくは１３ｍＪ／ｍ２未満、また、最も好ましくは１２ｍＪ／ｍ２未満の表面エネルギーを有している。
【０００８】
表面エネルギーはＯｗｅｎｓ−Ｗｅｎｄｔ法を利用して決定されるが、この方法は以下の刊行物に記載されている。Ｊ．ＡＰＰＬ．ＰＯＬＹＭ．ＳＣＩ．，第１３巻（１９６９）第１７４１〜１７４７ページのＯｗｅｎｓ  Ｄ．Ｋ．およびＷｅｎｄｔ  Ｒ．Ｇ．による「ポリマーの表面エネルギーの評価」。Ｏｗｅｎｓ−Ｗｅｎｄｔ法に使用された液体は、水、２ヨウ素メタンおよびヘキサデカンである。
【０００９】
使用された眼科用ガラスは、例えばポリチオウレタン、ＰＭＭＡ、ポリカーボネート、ポリアクリレート、あるいはポリジエチレン・グリコール・ビスアリル・カーボネート（ＣＲ  ３９°）から形成された処理型あるいは非処理型の合成ガラス、または処理型あるいは非処理型の無機ガラスであると思われる。例えば１層〜６層構造の、従来から使用された硬質層および／または従来の反射防止層を、非処理型眼科用ガラスの表面へ直接施すことができる。この場合には、疎水性・疎油性があるコーティング（ａ）は、眼科用ガラスの表面へ直接施されるのではなく、眼科用ガラスの硬質層あるいは反射防止層へ施される。当業者は、このような１層あるいは多層の反射防止コーティングに精通しており、従って、反射防止層の適切な材料および層厚さを適宜に選択する立場にあるであろう。
【００１０】
疎水性・疎油性があるコーティング（ａ）には、２０個を超える炭素原子、好ましくは３０個を超える炭素原子、特に好ましくは４０個を超える炭素原子、最も好ましくは５０個を超える炭素原子がある少なくとも１つのフッ素含有基を有しているシラン（ａ１）が備わっているのが好都合である。しかしながら、疎水性・疎油性があるコーティング（ａ）は、２０個を超える炭素原子がある少なくとも１つのフッ素含有基を有している対応のシロキサンあるいはシラザンから形成することもできる。
【００１１】
２０個を超える炭素原子がある少なくとも１つのフッ素含有基を有しているシラン（ａ１）は、少なくとも１つの加水分解基を有しているシランに基づいているのが好ましい。適切な加水分解基はどのような特定の制限も受けることがなく、また、当業者はそれらに精通しているであろう。ケイ素原子へ結合した加水分解基の例は、塩素のようなハロゲン原子、−Ｎ（ＣＨ３）２あるいは−Ｎ（Ｃ２Ｈ５）２のような−Ｎ−アルキル基、アルコキシ基、またはイソシアネート基である。アルコキシ基、特にメトキシ基あるいはエトキシ基が、加水分解基として好ましい。しかしながら、２０個を超える炭素原子がある少なくとも１つのフッ素含有基を有しているとともに少なくとも１つのヒドロキシル基を有しているシラン（ａ１）を使用することもまた可能である。もしも、２０個を超える炭素原子がある少なくとも１つのフッ素含有基を有していて、少なくとも１つの加水分解基あるいはヒドロキシル基を有しているシラン（ａ１）が使用されるときには、処理型あるいは非処理型の眼科用ガラスの表面または眼科用ガラスの硬質層あるいは反射防止層とシラン（ａ１）との間に、例えばその表面におけるヒドロキシル基を介して、（永久的な）化学結合を形成することができる。このことは、この発明によることが好ましい。
【００１２】
２０個を超える炭素原子がある少なくとも１つのフッ素含有基を有しているシラン（ａ１）は、１つ以上のポリフッ化基あるいは１つ以上の過フッ化基を備えているのが好ましい。１つ以上のポリフッ化アルキル基あるいは過フッ化アルキル基、１つ以上のポリフッ化アルケニル基あるいは過フッ化アルケニル基、および／または、１つ以上のポリフッ化ポリエーテルユニット含有基あるいは過フッ化ポリエーテルユニット含有基が、特に好ましい。好ましいポリエーテルユニット含有基は、１つ以上の−（ＣＦ２）ｘＯユニットを備えており、ここで、ｘ＝１〜１０であるが、ｘ＝２〜３が特に好ましい。
【００１３】
この発明の好ましい実施形態によれば、シラン（ａ１）は、２０個を超える炭素原子があるフッ素含有基と３つの加水分解基あるいはヒドロキシル基とを有している。
【００１４】
疎水性・疎油性があるコーティング（ａ）が過フッ化炭化水素化合物から形成されていることもまた好ましい。過フッ化炭化水素化合物はどのような実質的制限も受けることがない。しかしながら、過フッ化炭化水素コーティングとしてのポリテトラフルオロエチレンの使用は好ましい。
【００１５】
疎水性・疎油性があるコーティング（ａ）は、２０個を超える炭素原子がある少なくとも１つのフッ素含有基を有しているシラン（ａ１）あるいは過フッ化炭化水素化合物（ａ２）から限定的に形成されているのが好ましい。しかしながら、コーティング（ａ）のために１つ以上のシラン（ａ１）および／または１つ以上の過フッ化炭化水素化合物の混合物を、必要に応じて付加的な無機添加剤、有機金属添加剤あるいは有機添加剤とともに使用することも可能である。
【００１６】
必要に応じてコーティング（ａ）と保護層（ｃ）との間に設けられる、無機材料から形成された剥離性層（ｂ）は、光学用コーティングのために従来から使用された、また、どのような特別な制限も受けない材料から形成することができる。無機材料からなる剥離性層（ｂ）のために適した材料は、具体的にはＳｉＯ２、Ａｌ２Ｏ３、Ｔａ２Ｏ５、ＴｉＯ２、ＺｒＯ２、Ａｇ、Ｃｕ、ＡｕあるいはＣｒ、またはこれらの混合物である。この層（ｂ）は、上記材料からなる１つ以上の層から形成することができ、１層構造あるいは２層構造が好ましい。
【００１７】
透明な剥離性保護層（ｃ）は、２０個以下の炭素原子、好ましくは１８個以下の炭素原子、特に好ましくは１５個以下の炭素原子、最も好ましくは１２個以下の炭素原子がある少なくとも１つのフッ素含有基を有しているシランを備えているのが好ましい。しかしながら、透明な剥離性保護層（ｃ）は、２０個以下の炭素原子がある少なくとも１つのフッ素含有基を有している対応のシロキサンあるいはシラザンを備えていてもよい。
【００１８】
保護層（ｃ）における、２０個以下の炭素原子がある少なくとも１つのフッ素含有基を有しているシランは、１つ以上の部分フッ化型のフルオロアルキル基あるいはフルオロアルケニル基を備えているのが好ましい。この発明による、部分フッ化型あるいは不完全フッ化型のフルオロアルキル基あるいはフルオロアルケニル基を備えているシランは、過フッ化フルオロアルキル基あるいは過フッ化フルオロアルケニル基をまったく備えていないシランを意味する、ということを理解すべきである。部分フッ化型のフルオロアルキル基あるいはフルオロアルケニル基は、部分フッ化型のフルオロアルキル基あるいはフルオロアルケニル基が、好ましくは９０％以下のフッ素原子を、特に好ましくは８０％以下のフッ素原子を含有するように、フッ素原子に加えて水素原子を保有している。保護層（ｃ）における、２０個以下の炭素原子がある少なくとも１つのフッ素含有基を有しているシランは、上に記載したように、１つ以上の加水分解基あるいはヒドロキシル基を有していてもよい。
【００１９】
透明な保護層（ｃ）は、２０個以下の炭素原子がある少なくとも１つのフッ素含有基を有しているシランから限定的に形成されているのが好ましい。しかしながら、保護層（ｃ）のための、２０個以下の炭素原子がある少なくとも１つのフッ素含有基を有しており、必要に応じて付加的な無機添加剤、有機金属添加剤あるいは有機添加剤を有している１つ以上のシランの混合物を使用することも可能である。
【００２０】
疎水性・疎油性があり、かつ、透明な剥離性保護層（ｃ）があるコーティング（ａ）は、従来の方法によって眼科用ガラスへ施すことができる。これらのコーティングは蒸着、化学蒸着あるいは浸漬によって施すのが好ましい。必要に応じて無機材料から形成された剥離性層（ｂ）は、蒸着、スパッタリング、あるいはプラズマ補助化学蒸着によって適用されるのが好ましい。
【００２１】
疎水性・疎油性があり、眼科用ガラスの表面へ施されるコーティング（ａ）の層厚さは、基本的にどのような特別な制限も受けない。しかしながら、それは、５０ｎｍ以下の厚さに、好ましくは５０ｎｍ以下の厚さに調整されるのが好ましい。
【００２２】
無機材料から形成された剥離性層（ｂ）の層厚さは、どのような実質的な制限も受けないが、通常はおよそ１ｎｍ〜およそ２００ｎｍの範囲にあり、１０ｎｍ〜１００ｎｍの範囲にある層厚さが好ましい。
【００２３】
透明な剥離性保護層（ｃ）の層厚さは、どのような特別な制限も受けないが、好ましくは５０ｎｍ未満であり、特に好ましくは２０ｎｍ未満であり、最も好ましくはおよそ３ｎｍとおよそ１０ｎｍとの間の範囲にある。
【００２４】
コーティング（ａ）の施された参照ガラス基板の横揺れ角が保護コーティング（ｃ）の施された参照ガラス基板の横揺れ角よりも小さいことは、いっそう好ましい。コーティング（ａ）かまたは保護コーティング（ｃ）かのいずれかでコーティングされた、使用される参照ガラス基板は、この発明による眼科用ガラスのために適した上記材料から形成された上記ガラス基板（特に、非コーティング型眼科用ガラス、硬質層および／または従来の反射防止コーティングでコーティングされた眼科用ガラス）の１つである。この発明によれば、横揺れ角は、コーティングされた参照ガラス基板が、０°の角度（すなわち、参照ガラス基板の水平方位）から、コーティングされた参照ガラス基板へ適用された液体、すなわち水あるいはヘキサデカンの滴下が横揺れし始めるまで、徐々に傾斜される測定方法によって決定される。横揺れ角を決定するためのこの測定方法は、ヨーロッパ特許出願公開公報ＥＰ第０９３３３７７Ａ２号の第１３ページ最終段に記載された方法に実質的に対応している。
【００２５】
この発明によれば、眼科用レンズを研磨しかつ／または打ち抜く際における上記眼科用ガラスの使用がさらに提供される。この発明によってコーティングされた眼科用ガラスが眼科用レンズを研磨するために使用されるときには、軸方向ねじれはきわめて有効に防止することができる、ということがわかった。これに関連して、この発明によってコーティングされた眼科用ガラスによれば、１５ｍＪ／ｍ２未満の表面エネルギーにもかかわらず、優れた研磨・打ち抜き特性を達成することができる、ということは、特に驚くべきことであった。コーティングされた眼科用ガラスの研磨の後に、透明な剥離性保護コーティング（ｃ）は、無機材料から形成されて必要に応じて設けられた剥離性層（ｂ）とともに、例えば布を持った手でそれを拭くことにより、簡単に再剥離することができる。層粘着性、耐引っ掻き性および耐気候性のような優れた眼科用ガラス特性は、疎水性、疎油性、清浄性および平滑性のような、永久的コーティング（ａ）でコーティングされた眼科用ガラスの優れた特性とともに、維持される。
【国際調査報告】
2008513815.tif 000002
2008513815.tif 000003
2008513815.tif 000004
2008513815.tif 000005